(57)【特許請求の範囲】
【請求項１】
ポリオレフィンに造核剤を添加するポリオレフィン樹脂組成物の製造方法であって、反応器内において臨界または超臨界二酸化炭素の存在下に、ポリオレフィンと造核剤とを、二酸化炭素の臨界温度以上、ポリオレフィンの融点未満の温度で、接触させることにより、該ポリオレフィン中に造核剤を含浸させることを特徴とするポリオレフィン樹脂組成物の製造方法。
【請求項２】
臨界または超臨界二酸化炭素の体積をＶ（ＣＯ２）とし、ポリオレフィンの見掛けの体積をＶ（ＰＯ）とするとき、両者の比であるＶ（ＣＯ２）／Ｖ（ＰＯ）が０．１以上である請求項１記載のポリオレフィン樹脂組成物の製造方法。
【請求項３】
下記の化合物（１）〜（４）から選ばれた１種または２種以上の混合物を、臨界または超臨界二酸化炭素に対して０．０１〜１０容積％添加してポリオレフィンと造核剤とを接触させることにより、該ポリオレフィン中に造核剤を含浸させることを特徴とする請求項１または２記載のポリオレフィン樹脂組成物の製造方法。
（１）炭素数３〜１０である炭化水素
（２）炭素数１〜１０であるアルコール
（３）炭素数２〜１２であるエーテル
（４）炭素数３〜９であるケトン
【請求項４】
ポリオレフィン樹脂組成物中の造核剤の含浸量が０．００１〜５重量％である請求項１〜３のいずれか１項記載のポリオレフィン樹脂組成物の製造方法。
【請求項５】
ポリオレフィンがポリプロピレンである請求項１〜４のいずれか１項記載のポリオレフィン樹脂組成物の製造方法。
【請求項６】
ポリオレフィンがポリエチレンである請求項１〜４のいずれか１項記載のポリオレフィン樹脂組成物の製造方法。
【請求項７】
造核剤がジベンジリデソルビトール系化合物である請求項５または６記載のポリオレフィン樹脂組成物の製造方法。
【発明の詳細な説明】
【０００１】
【発明の属する技術分野】
本発明は、ポリオレフィンに造核剤を添加してなるポリオレフィン樹脂組成物の製造方法に関する。更に詳しくは、ポリオレフィン中に造核剤を含浸させることにより、透明性や剛性に優れた成形品が得られるポリオレフィン樹脂組成物の製造方法に関する。
【０００２】
【従来の技術】
ポリオレフィンは優れた成形性、剛性、耐熱性を有し、且つ低比重であることなどから、フィルム、シート、構造部品などに広く利用されている。しかしながらポリオレフィンは結晶性高分子であり、成形体の透明性は必ずしも良好とはいえない。そのため、実用上様々な問題が生ずる場合があった。ポリオレフィンの透明性（ヘイズ）を改良する方法としては、オレフィンの共重合（例えば、ポリプロピレンの場合、プロピレンにエチレンまたは炭素数4以上のα−オレフィンを共重合させること）によってポリオレフィンの結晶性を低下させる方法、ポリオレフィンに造核剤を添加し該ポリオレフィンの球晶組織構造を微細化させる方法、またはポリオレフィンの成形時に溶融樹脂を急冷する方法が知られている。
これら従来から公知の方法によって透明性（ヘイズ）は改善されるものの、共重合による方法では製品の剛性または耐熱性が低下する、溶融樹脂を急冷する方法では成形品の生産性が低下するとともに製品の剛性が低下する場合があるなどの欠点があり、ポリオレフィンの有する優れた成形性、剛性、耐熱性を損なうことなく透明性を改善する方法としては未だ十分であるとはいえない。更に市場または用途によっては更なる透明性の改善が望まれており、透明性の改善は未だ十分であるとはいえず、ポリオレフィンの用途が制限される、などの問題が生じていた。
【０００３】
またポリオレフィンの具体的用途によっては、剛性が十分とはいえない場合があり、その具体的用途の拡大に制限を受けるという欠点がある。このため、従来からポリオレフィンの剛性を向上させる目的で各種の造核剤が用いられているが、剛性の改善は未だ十分であるとはいえず、ポリオレフィンの用途が制限される、などの問題が生じていた。
【０００４】
【発明が解決しようとする課題】
本発明の課題は、透明性や剛性に優れた成形品が得られるポリオレフィン樹脂組成物の製造方法を提供することである。
【０００５】
【課題を解決するための手段】
本発明者らは、上記課題の解決のため鋭意検討した。その結果、ポリオレフィンに造核剤を添加する方法において、反応器内において臨界または超臨界二酸化炭素の存在下に、ポリオレフィンと造核剤とを接触させて、該ポリオレフィン中に造核剤を含浸させることにより、透明性や剛性に優れた成形品を与えるポリオレフィン樹脂組成物が得られることを見出し、この知見に基づき本発明を完成するに至った。
【０００６】
すなわち、本発明は以下から構成される。
（１）  ポリオレフィンに造核剤を添加するポリオレフィン樹脂組成物の製造方法であって、反応器内において臨界または超臨界二酸化炭素の存在下に、ポリオレフィンと造核剤とを、二酸化炭素の臨界温度以上、ポリオレフィンの融点未満の温度で、接触させることにより、該ポリオレフィン中に造核剤を含浸させることを特徴とするポリオレフィン樹脂組成物の製造方法。
（２）  臨界または超臨界二酸化炭素の体積をＶ（ＣＯ２）とし、ポリオレフィンの見掛けの体積をＶ（ＰＯ）とするとき、両者の比であるＶ（ＣＯ２）／Ｖ（ＰＯ）が０．１以上である前記（１）項記載のポリオレフィン樹脂組成物の製造方法。
（３）  下記の化合物（１）〜（４）から選ばれた１種または２種以上の混合物を、臨界または超臨界二酸化炭素に対して０．０１〜１０容積％添加してポリオレフィンと造核剤とを接触させることにより、該ポリオレフィン中に造核剤を含浸させることを特徴とする前記第（１）項または（２）項記載のポリオレフィン樹脂組成物の製造方法。
（１）炭素数３〜１０である炭化水素
（２）炭素数１〜１０であるアルコール
（３）炭素数２〜１２であるエーテル
（４）炭素数３〜９であるケトン
【０００７】
（４）  ポリオレフィン樹脂組成物中の造核剤の含浸量が０．００１〜５重量％である前記（１）〜（３）項のいずれか１項記載のポリオレフィン樹脂組成物の製造方法。
（５）  ポリオレフィンがポリプロピレンである前記（１）〜（４）項のいずれか１項記載のポリオレフィン樹脂組成物の製造方法。
（６）  ポリオレフィンがポリエチレンである前記（１）〜（４）項のいずれか１項記載のポリオレフィン樹脂組成物の製造方法。
（７）  造核剤がジベンジリデソルビトール系化合物である前記（５）項または（６）項記載のポリオレフィン樹脂組成物の製造方法。
【０００８】
【発明の実施形態】
以下、本発明について具体的に説明する。
本発明のポリオレフィン樹脂組成物の製造方法は、反応器内において臨界または超臨界二酸化炭素の存在下に、ポリオレフィンと造核剤とを接触させることにより、該ポリオレフィン中に造核剤を含浸させることを特徴とする。
【０００９】
本発明において臨界または超臨界二酸化炭素とは、純粋な二酸化炭素で測定されている臨界温度以上および臨界圧力以上の条件下に存在する二酸化炭素を意味する。すなわち後述のエントレーナーや樹脂用添加剤などが二酸化炭素に溶解することによって生ずる混合物としての流体の臨界または超臨界状態にある二酸化炭素を意味するものではない。用いる流体が上述の条件下であれば温度、圧力の上限については特に制限はないが、ポリオレフィンの分解温度以下であることが望ましい。臨界未満の条件下ではポリオレフィン中への造核剤の含浸量が不十分となる。
【００１０】
本発明において用いる反応器は、二酸化炭素を臨界または超臨界状態に保持することが可能な温度、圧力下で使用できる容器であれば、何ら制限なく用いることが出来る。反応器は必要に応じて機械的撹拌機を有するものを用いることが出来る。また撹拌機を有する反応器に代えて、ポンプによりポリオレフィンおよび造核剤を含む流体を流動させる方式の管状（ループ）反応器を用いてもよい。
【００１１】
また本発明のポリオレフィン樹脂組成物の製造方法において、臨界または超臨界二酸化炭素の体積をＶ（ＣＯ２）とし、ポリオレフィンの見掛けの体積をＶ（ＰＯ）とするとき、両者の比であるＶ（ＣＯ２）／Ｖ（ＰＯ）は造核剤の含浸性の面から、０．１以上であることが好ましい。該比の上限については特に制限はないが、経済性を考慮すると１００以下であることが望ましい。従って、Ｖ（ＣＯ２）／Ｖ（ＰＯ）は、０．１以上、好ましくは０．１〜１００、より好ましくは０．１５〜８０、さらに好ましくは０．２〜５０であることが望ましい。ポリオレフィンの見掛けの体積とは、ポリオレフィンの重量をポリオレフィンの見掛けの密度すなわち嵩密度で除した値である。
【００１２】
本発明のポリオレフィン樹脂組成物の製造方法において、臨界または超臨界二酸化炭素の存在下にポリオレフィン中に造核剤を含浸させるに際して、下記の化合物（１）〜（４）から選ばれた１種または２種以上の混合物を、造核剤の含浸促進性、後工程の乾燥およびポリオレフィン樹脂組成物の成形性や成形品の外観などの面から、臨界または超臨界二酸化炭素に対して０．０１〜１０容積％添加することが好ましい（以下、これらの化合物を総称して、エントレーナーと呼ぶことがある）。
（１）炭素数３〜１０である炭化水素
（２）炭素数１〜１０であるアルコール
（３）炭素数２〜１２であるエーテル
（４）炭素数３〜９であるケトン
これらのエントレーナーの選択は、用いる造核剤の種類・性状に基づいてなされる。これらのエントレーナーを、臨界または超臨界二酸化炭素に対して０．０１〜１０容積％添加することにより、造核剤のポリオレフィン中への含浸が促進され、より短時間で本発明の効果を得ることが出来る。
【００１３】
本発明のポリオレフィン樹脂組成物の製造方法において、反応器内温度は二酸化炭素の臨界温度以上、ポリオレフィンの融点未満であることが好ましい。反応器内温度が臨界温度未満であると、ポリオレフィン中への造核剤の含浸が不十分となることがある。反応器内温度がポリオレフィンの融点以上であってもポリオレフィン中への造核剤の含浸は何ら阻害されることはないが、ポリオレフィンの形状が変化する場合があり、反応操作上の取り扱いが複雑になる場合がある。反応器内温度が臨界温度以上、ポリオレフィンの融点未満である場合には、造核剤の含浸を十分とすることおよび反応操作を容易にすることを、共に満足することが容易である。
【００１４】
本発明のポリオレフィン樹脂組成物の製造方法は、ポリオレフィンがポリプロピレン、またはポリエチレンである場合、特に有効である。
【００１５】
本発明のポリオレフィン樹脂組成物の製造方法は、造核剤がジベンジリデンソルビトール系化合物である場合、特に有効である。
またポリオレフィン樹脂組成物中の造核剤の含浸量は、透明性の面から０．００１〜５重量％、好ましくは０．０１〜１重量％、より好ましくは０．０５〜０．５重量％であることが望ましい。
【００１６】
また本発明の製造方法はバッチ方式であっても、連続方式であってもよい。反応器への各成分の供給方法に特に制限はなく、ポリオレフィン、造核剤、臨界または超臨界二酸化炭素、およびエントレーナーの所定量を同時に供給してもよく、また各成分を逐次供給する、または、特定の成分を予め混合して供給してもよい。本発明の効果を損なわない範囲であれば供給するポリオレフィンの形状に制限はない。ポリオレフィンの形状としては、粉末状、顆粒状、ペレット状、塊状などを例示できる。
【００１７】
本発明において用いる造核剤としては、マロン酸、コハク酸、アジピン酸、マレイン酸、アゼライン酸、セバシン酸、ドデカンジ酸、クエン酸、ブタントリカルボン酸、ブタンテトラカルボン酸、ナフテン酸、シクロペンタンカルボン酸、1-メチルシクロペンタンカルボン酸、2-メチルシクロペンタンカルボン酸、シクロペンテンカルボン酸、シクロヘキサンカルボン酸、1-メチルシクロヘキサンカルボン酸、4-メチルシクロヘキサンカルボン酸、3,5-ジメチルシクロヘキサンカルボン酸、4-ブチルシクロヘキサンカルボン酸、4-オクチルシクロヘキサンカルボン酸、シクロヘキセンカルボン酸、4-シクロヘキセン-1,2-ジカルボン酸、安息香酸、トルイル酸、キシリル酸、エチル安息香酸、4-t-ブチル安息香酸、サリチル酸、フタル酸、トリメリット酸、ピロメリット酸などのカルボン酸（但し、脂肪族モノカルボン酸を除く）またはこれらのリチウム、ナトリウム、カリウム、マグネシウム、カルシウム、ストロンチウム、バリウム等のアルカリ金属やアルカリ土類金属、亜鉛もしくはアルミニウムの正塩もしくは塩基性塩等も好ましい具体例として挙げられる。
【００１８】
また、リチウム-ビス（4-t-ブチルフェニル）フォスフェート、ナトリウム-ビス（4-t-ブチルフェニル）フォスフェート、リチウム-ビス（4-キュミルフェニル）フォスフェート、ナトリウム-ビス（4-キュミルフェニル）フォスフェート、カリウム-ビス（4-t-ブチルフェニル）フォスフェート、カルシウム-モノ（4-t-ブチルフェニル）フォスフェート、カルシウム-ビス（4-t-ブチルフェニル）フォスフェート、マグネシウム-モノ（4-t-ブチルフェニル）フォスフェート、マグネシウム-ビス（4-t-ブチルフェニル）フォスフェート、ジンク-モノ（4-t-ブチルフェニル）フォスフェート、ジンク-ビス（4-t-ブチルフェニル）フォスフェート、アルミニウムジヒドロオキシ-（4-t-ブチルフェニル）フォスフェート、アルミニウムヒドロオキシ-ビス（4-t-ブチルフェニル）フォスフェート、アルミニウム-トリス（4-t-ブチルフェニル）フォスフェート、ナトリウム-2,2'-メチレン-ビス（4,6-ジ-t-ブチルフェニル）フォスフェート、ナトリウム-2,2'-エチリデン-ビス（4,6-ジ-t-ブチルフェニル）フォスフェート、ナトリウム-2,2'-メチレン-ビス（4-キュミル-6-t-ブチルフェニル）フォスフェート、リチウム-2,2'-メチレン-ビス（4,6-ジ-t-ブチルフェニル）フォスフェート、リチウム-2,2'-エチリデン-ビス（4,6-ジ-t-ブチルフェニル）フォスフェート、リチウム-2,2'-メチレン-ビス（4-キュミル-6-t-ブチルフェニル）フォスフェート、ナトリウム-2,2'-エチリデン-ビス（4-i-プロピル-6-t-ブチルフェニル）フォスフェート、リチウム-2,2'-メチレン-ビス（4-メチル-6-t-ブチルフェニル）フォスフェート、リチウム-2,2'-メチレン-ビス（4-エチル-6-t-ブチルフェニル）フォスフェート、ナトリウム-2,2'-ブチリデン-ビス（4,6-ジ-メチルフェニル）フォスフェート、ナトリウム-2,2'-ブチリデン-ビス（4,6-ジ-t-ブチルフェニル）フォスフェート、ナトリウム-2,2'-t-オクチルメチレン-ビス（4,6-ジ-メチルフェニル）フォスフェート、ナトリウム-2,2'-t-オクチルメチレン-ビス（4,6-ジ-t-ブチルフェニル）フォスフェート、ナトリウム-2,2'-メチレン-ビス（4-メチル-6-t-ブチルフェニル）フォスフェート、ナトリウム-2,2'-メチレン-ビス（4-エチル-6-t-ブチルフェニル）フォスフェート、ナトリウム（4,4'-ジメチル-6,6'-ジーt-ブチル-2,2'-ビフェニル）フォスフェート、ナトリウム-2,2'-エチリデン-ビス（4-s-ブチル-6-t-ブチルフェニル）フォスフェート、ナトリウム-2,2'-メチレン-ビス（4,6-ジ-メチルフェニル）フォスフェート、ナトリウム-2,2'-メチレン-ビス（4,6-ジ-エチルフェニル）フォスフェート、カリウム-2,2'-エチリデン-ビス（4,6-ジ-t-ブチルフェニル）フォスフェート等のアリールフォスフェート系化合物も好ましい造核剤の具体例として挙げられる。
【００１９】
更に、カルシウム-ビス［2,2'-メチレン-ビス（4,6-ジ-t-ブチルフェニル）フォスフェート］、マグネシウム-ビス［2,2'-メチレン-ビス（4,6-ジ-t-ブチルフェニル）フォスフェート］、ジンク-ビス［2,2'-メチレン-ビス（4,6-ジ-t-ブチルフェニル）フォスフェート］、アルミニウム-トリス［2,2'-メチレン-ビス（4,6-ジ-t-ブチルフェニル）フォスフェート］、カルシウム-ビス［2,2'-メチレン-ビス（4-メチル-6-t-ブチルフェニル）フォスフェート］、カルシウム-ビス［2,2'-エチリデン-ビス（4,6-ジ-t-ブチルフェニル）フォスフェート］、カルシウム-ビス［2,2'-チオビス（4-メチル-6-t-ブチルフェニル）フォスフェート］、カルシウム-ビス［2,2'-チオビス（4-エチル-6-t-ブチルフェニル）フォスフェート］、カルシウム-ビス［2,2'-チオビス（4,6-ジ-t-ブチルフェニル）フォスフェート］、マグネシウム-ビス［2,2'-チオビス（4,6-ジ-t-ブチルフェニル）フォスフェート］、マグネシウム-ビス［2,2'-チオビス（4-t-オクチルフェニル）フォスフェート］、バリウム-ビス［2,2'-メチレン-ビス（4,6-ジ-t-ブチルフェニル）フォスフェート］、カルシウム-ビス［（4,4'-ジメチル-6,6'-ジーt-ブチル-2,2'-ビフェニル）フォスフェート］、マグネシウム-ビス［2,2'-エチリデン-ビス（4,6-ジ-t-ブチルフェニル）フォスフェート］、バリウム-ビス［2,2'-エチリデン-ビス（4,6-ジ-t-ブチルフェニル）フォスフェート］、アルミニウム-トリス［2,2'-エチリデン-ビス（4,6-ジ-t-ブチルフェニル）フォスフェート］、アルミニウムジヒドロオキシ-2,2'-メチレン-ビス（4,6-ジ-t-ブチルフェニル）フォスフェート、アルミニウムジヒドロオキシ-2,2'-メチレン-ビス（4-キュミル-6-t-ブチルフェニル）フォスフェート、アルミニウムヒドロオキシ-ビス［2,2'-メチレン-ビス（4,6-ジ-t-ブチルフェニル）フォスフェート］、アルミニウムヒドロオキシ-ビス［2,2'-メチレン-ビス（4-キュミル-6-t-ブチルフェニル）フォスフェート］、チタンジヒドロオキシ-ビス［2,2'-メチレン-ビス（4,6-ジ-t-ブチルフェニル）フォスフェート］、チンジヒドロオキシ-ビス［2,2'-メチレン-ビス（4,6-ジ-t-ブチルフェニル）フォスフェート］、ジルコニウムオキシ-ビス［2,2'-メチレン-ビス（4,6-ジ-t-ブチルフェニル）フォスフェート］、アルミニウムジヒドロオキシ-2,2'-メチレン-ビス（4-メチル-6-t-ブチルフェニル）フォスフェート、アルミニウムヒドロオキシ-ビス［2,2'-メチレン-ビス（4-メチル-6-t-ブチルフェニル）フォスフェート］、アルミニウムジヒドロオキシ-2,2'-エチリデン-ビス（4,6-ジ-t-ブチルフェニル）フォスフェート、アルミニウムヒドロオキシ-ビス［2,2'-エチリデン-ビス（4,6-ジ-t-ブチルフェニル）フォスフェート］などの環状多価金属アリールフォスフェート系化合物も同様に好ましい造核剤の具体例として挙げられる。
【００２０】
また更に、前記環状多価金属アリールフォスフェート系化合物と、脂肪族モノカルボン酸アルカリ金属塩（酢酸、乳酸、プロピオン酸、アクリル酸、オクチル酸、イソオクチル酸、ノナン酸、デカン酸、ラウリン酸、ミリスチン酸、パルミチン酸、ステアリン酸、オレイン酸、リノール酸、リノレン酸、12-ヒドロキシステアリン酸、リシノール酸、ベヘン酸、エルカ酸、モンタン酸、メリシン酸、ステアロイル乳酸、β-ドデシルメルカプト酢酸、β-ドデシルメルカプトプロピオン酸、β-Ｎ-ラウリルアミノプロピオン酸、β-Ｎ-メチル-Ｎ-ラウロイルアミノプロピオン酸などの脂肪族モノカルボン酸のリチウム、ナトリウムもしくはカリウム塩）もしくは塩基性アルミニウム・リチウム・ヒドロキシ・カーボネート・ハイドレートとの混合物も好ましい造核剤の具体例として挙げられる。
【００２１】
本発明のポリオレフィン樹脂組成物の製造方法において、特に好ましく用いられる造核剤は、1・3,2・4-ジベンジリデンソルビトール、1・3-ベンジリデン-2・4-p-メチルベンジリデンソルビトール、1・3-ベンジリデン-2・4-p-エチルベンジリデンソルビトール、1・3-p-メチルベンジリデン-2・4-ベンジリデンソルビトール、1・3-p-エチルベンジリデン-2・4-ベンジリデンソルビトール、1・3-p-メチルベンジリデン-2・4-p-エチルベンジリデンソルビトール、1・3-p-エチルベンジリデン-2・4-p-メチルベンジリデンソルビトール、1・3,2・4-ビス（p-メチルベンジリデン）ソルビトール、1・3,2・4-ビス（p-エチルベンジリデン）ソルビトール、1・3,2・4-ビス（p-n-プロピルベンジリデン）ソルビトール、1・3,2・4-ビス（p-i-プロピルベンジリデン）ソルビトール、1・3,2・4-ビス（p-n-ブチルベンジリデン）ソルビトール、1・3,2・4-ビス（p-s-ブチルベンジリデン）ソルビトール、1・3,2・4-ビス（p-t-ブチルベンジリデン）ソルビトール、1・3-（2',4'-ジメチルベンジリデン）-2・4-ベンジリデンソルビトール、1・3-ベンジリデン-2・4-（2',4'-ジメチルベンジリデン）ソルビトール、1・3,2・4-ビス（2',4'-ジメチルベンジリデン）ソルビトール、1・3,2・4-ビス（3',4'-ジメチルベンジリデン）ソルビトール、1・3,2・4-ビス（p-メトキシベンジリデン）ソルビトール、1・3,2・4-ビス（p-エトキシベンジリデン）ソルビトール、1・3-ベンジリデン-2・4-p-クロルベンジリデンソルビトール、1・3-p-クロルベンジリデン-2・4-ベンジリデンソルビトール、1・3-p-クロルベンジリデン-2・4-p-メチルベンジリデンソルビトール、1・3-p-クロルベンジリデン-2・4-p-エチルベンジリデンソルビトール、1・3-p-メチルベンジリデン-2・4-p-クロルベンジリデンソルビトール、1・3-p-エチルベンジリデン-2・4-p-クロルベンジリデンソルビトール、および1・3,2・4-ビス（p-クロルベンジリデン）ソルビトールなどのジベンジリデンソルビトール系化合物である。
【００２２】
本発明でエントレーナーとして用いる炭素数３〜１０である炭化水素としては、プロパン、ブタン、ペンタン、ヘキサン、ヘプタン、オクタン、ノナン、デカン、２−メチル−プロパン、２−メチル−ブタン、２−メチル−ペンタン、３−メチル−ペンタン、２−メチル−ヘキサン、３−メチル−ヘキサン、３−エチル−ペンタン、２−メチル−ヘプタン、３−メチル−ヘプタン、４−メチル−ヘプタン、３−エチル−ヘプタン、２−メチル−オクタン、３−メチル−オクタン、４−メチル−オクタン、３−エチル−オクタン、４−エチル−オクタン、３−ブチル−ヘキサン、４−ブチル−ヘプタン、２，２−ジメチル−プロパン、２，２−ジメチル−ブタン、２，２−ジメチル−ペンタン、３，３−ジメチル−ペンタン、２，３−ジメチル−ブタン、２，２−ジメチル−ペンタン、２，３−ジメチル−ペンタン、２，４−ジメチル−ペンタン、２−メチル−３−エチル−ペンタン、３−メチル−３−エチル−ペンタン、２，２−ジメチル−ヘキサン、２，３−ジメチル−ヘキサン、２，４−ジメチル−ヘキサン、２−メチル−３−エチル−ヘキサン、２−メチル−４−エチル−ヘキサン、３，３−ジエチル−ヘキサン、３，４−ジエチル−ヘキサン、２，２−ジメチル−ヘプタン、２，３−ジメチル−ヘプタン、２，４−ジメチル−ヘプタン、２，５−ジメチル−ヘプタン、２−メチル−３−エチル−ヘプタン、２，３，４−トリメチル−ペンタン、３−ｔ−ブチル−ペンタン、３−ｔ−ブチル−ヘキサン、２，３，４−トリメチル−ヘキサン、２，３，５−トリメチル−ヘキサン、２，４，５−トリメチル−ヘキサン、２，３−ジメチル−４−エチル−ヘキサン、２，４−ジメチル−３−エチル−ヘキサン、シクロヘキサン、 メチルシクロヘキサンなどの飽和炭化水素、プロピレン、１−ブテン、２−ブテン、１−ペンテン、１−ヘキセン、１−ヘプテン、１−オクテン、１−ノネン、１−デセンなどの不飽和炭化水素、ベンゼン、トルエン、ｏ−キシレン、ｍ−キシレン、ｐ−キシレンなどの芳香族炭化水素を例示することが出来る。
【００２３】
特に好ましいものは、プロパン、ブタン、ペンタン、ヘキサン、ヘプタン、オクタン、２−メチル−プロパン、シクロヘキサン、メチルシクロヘキサン、プロピレン、１−ブテン、２−ブテン、１−ペンテン、１−ヘキセン、トルエン、ｏ−キシレン、ｍ−キシレン、ｐ−キシレンである。
【００２４】
本発明でエントレーナーとして用いる炭素数１〜１０であるアルコールとしては、メタノール、エタノール、１−プロパノール、２−プロパノール、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール、３−オクタノール、４−オクタノール、１−ノナノール、２−ノナノール、３−ノナノール、４−ノナノール、１−デカノール、２−デカノール、３−デカノール、４−デカノール、
２−メチル−１−プロパノール、２−メチル−２−プロパノール、２−メチル−１−ブタノール、３−メチル−１−ブタノール、２−メチル−２−ブタノール、３−メチル−２−ブタノール、２−エチル−１−ブタノール、２−エチル−２−ブタノール、２−ｉ−プロピル−１−ブタノール、２−ｔ−ブチル−１−ブタノール、２，２−ジメチル−１−ブタノール、３，３−ジメチル−１−ブタノール、２，３−ジメチル−１−ブタノール、２，３−ジメチル−２−ブタノール、３，３−ジメチル−２−ブタノール、２−メチル−２−エチル−１−ブタノール、３−メチル−２−エチル−１−ブタノール、２−メチル−２−ｉ−プロピル−１−ブタノール、３−メチル−２−ｉ−プロピル−１−ブタノール、３−メチル−２−ｉ−プロピル−２−ブタノール、２−エチル−２−ｉ−プロピル−１−ブタノール、２，２−ジエチル−１−ブタノール、２，２−ジ−ｉ−プロピル−１−ブタノール、２−ｔ−ブチル−１−ブタノール、２−メチル−２−ｔ−ブチル−１−ブタノール、２−エチル−２−ｔ−ブチル−１−ブタノール、２−ｉ−プロピル−２−ｔ−ブチル−１−ブタノール、２，２−ジ−ｔ−ブチル−１−ブタノール、
４−メチル−１−ペンタノール、３−メチル−１−ペンタノール、２−メチル−１−ペンタノール、２−メチル−２−ペンタノール、３−メチル−２−ペンタノール、４−メチル−２−ペンタノール、３−エチル−１−ペンタノール、３−エチル−２−ペンタノール、２−メチル−３−ペンタノール、３−メチル−３−ペンタノール、３−エチル−３−ペンタノール、３−エチル−２−ペンタノール、３−エチル−１−ペンタノール、
【００２５】
２，２−ジメチル−１−ペンタノール、３，３−ジメチル−１−ペンタノール、４，４−ジメチル−１−ペンタノール、３，３−ジメチル−２−ペンタノール、４，４−ジメチル−２−ペンタノール、３，４−ジメチル−２−ペンタノール、２，３−ジメチル−１−ペンタノール、２，４−ジメチル−１−ペンタノール、３，４−ジメチル−１−ペンタノール、２，３−ジメチル−２−ペンタノール、２，４−ジメチル−２−ペンタノール、
２−メチル−２−エチル−１−ペンタノール、２−メチル−３−エチル−１−ペンタノール、３−メチル−２−エチル−１−ペンタノール、２−メチル−３−エチル−２−ペンタノール、２−メチル−３−エチル−３−ペンタノール、２−ジエチル−１−ペンタノール、２，３−ジエチル−１−ペンタノール、３，３−ジエチル−１−ペンタノール、３，３−ジエチル−２−ペンタノール、２，２，３−トリメチル−１−ペンタノール、２，２，４−トリメチル−１−ペンタノール、２，３，３−トリメチル−１−ペンタノール、２，３，４−トリメチル−１−ペンタノール、２，４，４−トリメチル−１−ペンタノール、３，３，４−トリメチル−１−ペンタノール、２，３，３−トリメチル−２−ペンタノール、２，３，４−トリメチル−２−ペンタノール、２，４，４−トリメチル−２−ペンタノール、２，２，３−トリメチル−３−ペンタノール、２，２，４−トリメチル−３−ペンタノール、２，３，４−トリメチル−３−ペンタノール、
【００２６】
２，２−ジメチル−３−エチル−１−ペンタノール、２，３−ジメチル−２−エチル−１−ペンタノール、２，３−ジメチル−３−エチル−１−ペンタノール、３，３−ジメチル−２−エチル−１−ペンタノール、４，４−ジメチル−２−エチル−１−ペンタノール、４，４−ジメチル−３−エチル−１−ペンタノール、２，３−ジメチル−３−エチル−２−ペンタノール、４，４−ジメチル−３−エチル−２−ペンタノール、２，４−ジメチル−３−エチル−３−ペンタノール、２−メチル−２，３−ジエチル−１−ペンタノール、２−メチル−３，３−ジエチル−１−ペンタノール、３−メチル−２，３−ジエチル−１−ペンタノール、３−メチル−２，２−ジエチル−１−ペンタノール、４−メチル−２，２−ジエチル−１−ペンタノール、４−メチル−２，３−ジエチル−１−ペンタノール、２−メチル−３，３−ジエチル−２−ペンタノール、４−メチル−３，３−ジエチル−２−ペンタノール、
【００２７】
２−メチル−２−プロピル−１−ペンタノール、３−メチル−２−プロピル−１−ペンタノール、４−メチル−２−プロピル−１−ペンタノール、２，３−ジメチル−２−プロピル−１−ペンタノール、２，４−ジメチル−２−プロピル−１−ペンタノール、３−メチル−２−プロピル−２−ペンタノール、２−メチル−２−ｉ−プロピル−１−ペンタノール、２−メチル−３−ｉ−プロピル−１−ペンタノール、３−メチル−２−ｉ−プロピル−１−ペンタノール、３−メチル−３−ｉ−プロピル−１−ペンタノール、４−メチル−２−ｉ−プロピル−１−ペンタノール、４−メチル−３−ｉ−プロピル−１−ペンタノール、２−メチル−３−ｉ−プロピル−２−ペンタノール、３−メチル−３−ｉ−プロピル−２−ペンタノール、２−メチル−３−ｉ−プロピル−３−ペンタノール、
【００２８】
２−ジメチル−３−ｉ−プロピル−１−ペンタノール、３，３−ジメチル−２−ｉ−プロピル−１−ペンタノール、３，４−ジメチル−２−ｉ−プロピル−１−ペンタノール、３，４−ジメチル−３−ｉ−プロピル−１−ペンタノール、２，４−ジメチル−２−ｉ−プロピル−１−ペンタノール、２，４−ジメチル−３−ｉ−プロピル−１−ペンタノール、４，４−ジメチル−２−ｉ−プロピル−１−ペンタノール、４，４−ジメチル−３−ｉ−プロピル−１−ペンタノール、２，３−ジメチル−３−ｉ−プロピル−２−ペンタノール、３，４−ジメチル−３−ペンタノール、４，４−ジメチル−３−ｉ−プロピル−２−ペンタノール、２，４−ジメチル−３−ｉ−プロピル−３−ペンタノール、
【００２９】
２−メチル−２−ｉ−ブチル−１−ペンタノール、３−メチル−２−ｉ−ブチル−１−ペンタノール、４−メチル−２−ｉ−ブチル−１−ペンタノール、２−メチル−３−ｉ−ブチル−２−ペンタノール、３−メチル−３−ｉ−ブチル−２−ペンタノール、４−メチル−３−ｉ−ブチル−２−ペンタノール、２−メチル−３−ｉ−ブチル−３−ペンタノール、２−メチル−２−ｔ−ブチル−１−ペンタノール、２−メチル−３−ｔ−ブチル−１−ペンタノール、４−メチル−２−ｔ−ブチル−１−ペンタノール、４−メチル−３−ｔ−ブチル−１−ペンタノール、2-メチル−３−ｔ−ブチル−２−ペンタノール、３−メチル−３−ｔ−ブチル−２−ペンタノール、４−メチル−３−ｔ−ブチル−２−ペンタノール、２−メチル−３−ｔ−ブチル−３−ペンタノール、
【００３０】
５−メチル−１−ヘキサノール、４−メチル−１−ヘキサノール、３−メチル−１−ヘキサノール、２−メチル−１−ヘキサノール、５−メチル−２−ヘキサノール、４−メチル−２−ヘキサノール、３−メチル−２−ヘキサノール、２−メチル−２−ヘキサノール、５−メチル−３−ヘキサノール、４−メチル−３−ヘキサノール、３−メチル−３−ヘキサノール、２−メチル−３−ヘキサノール、４−エチル−１−ヘキサノール、３−エチル−１−ヘキサノール、２−エチル−１−ヘキサノール、３−プロピル−１−ヘキサノール、２−プロピル−１−ヘキサノール、３−ｉ−プロピル−１−ヘキサノール、２−ｉ−プロピル−１−ヘキサノール、２−ブチル−１−ヘキサノール、２−ｉ−ブチル−１−ヘキサノール、３−ｉ−ブチル−１−ヘキサノール、２−ｔ−ブチル−１−ヘキサノール、３−ｔ−ブチル−１−ヘキサノール、４−ｔ−ブチル−１−ヘキサノール、
【００３１】
２，２−ジメチル−１−ヘキサノール、３，３，−ジメチル−１−ヘキサノール、４，４−ジメチル−１−ヘキサノール、５，５−ジメチル−１−ヘキサノール、２，３−ジメチル−１−ヘキサノール、２，４−ジメチル−１−ヘキサノール、２，５−ジメチル−１−ヘキサノール、３，３，−ジメチル−２−ヘキサノール、４，４−ジメチル−２−ヘキサノール、５，５−ジメチル−２−ヘキサノール、２，３−ジメチル−２−ヘキサノール、２，４−ジメチル−２−ヘキサノール、２，５−ジメチル−２−ヘキサノール、２，２−ジメチル−３−ヘキサノール、４，４−ジメチル−３−ヘキサノール、５，５−ジメチル−３−ヘキサノール、２，３−ジメチル−３−ヘキサノール、２，４−ジメチル−３−ヘキサノール、２，５−ジメチル−３−ヘキサノール、
【００３２】
２−メチル−２−エチル−１−ヘキサノール、２−メチル−３−エチル−１−ヘキサノール、２−メチル−４−エチル−１−ヘキサノール、３−メチル−２−エチル−１−ヘキサノール、３−メチル−３−エチル−１−ヘキサノール、３−メチル−４−エチル−１−ヘキサノール、４−メチル−２−エチル−１−ヘキサノール、４−メチル−３−エチル−１−ヘキサノール、４−メチル−４−エチル−１−ヘキサノール、２−メチル−３−エチル−２−ヘキサノール、２−メチル−４−エチル−２−ヘキサノール、３−メチル−３−エチル−１−ヘキサノール、３−メチル−４−エチル−２−ヘキサノール、４−メチル−３−エチル−２−ヘキサノール、４−メチル−４−エチル−２−ヘキサノール、２−メチル−３−エチル−３−ヘキサノール、２−メチル−４−エチル−３−ヘキサノール、３−メチル−４−エチル−３−ヘキサノール、４−メチル−３−エチル−３−ヘキサノール、４−メチル−４−エチル−３−ヘキサノール、
【００３３】
２，２−ジエチル−１−ヘキサノール、３，３−ジエチル−１−ヘキサノール、４，４−ジエチル−１−ヘキサノール、２，３−ジエチル−１−ヘキサノール、２，４−ジエチル−１−ヘキサノール、３，４−ジエチル−１−ヘキサノール、３，３−ジエチル−２−ヘキサノール、４，４−ジエチル−２−ヘキサノール、３，４−ジエチル−２−ヘキサノール、４，４−ジエチル−３−ヘキサノール、３，４−ジエチル−３−ヘキサノール、２−メチル−２−プロピル−１−ヘキサノール、２−メチル−３−プロピル−１−ヘキサノール、３−メチル−２−プロピル−１−ヘキサノール、３−メチル−３−プロピル−１−ヘキサノール、４−メチル−２−プロピル−１−ヘキサノール、４−メチル−３−プロピル−１−ヘキサノール、２−メチル−３−プロピル−２−ヘキサノール、３−メチル−３−プロピル−２−へキサノール、４−メチル−３−プロピル−２−ヘキサノール、２−メチル−３−プロピル−３−ヘキサノール、４−メチル−３−プロピル−３−ヘキサノール、２−メチル−２−ｉ−プロピル−１−ヘキサノール、２−メチル−３−ｉ−プロピル−１−ヘキサノール、３−メチル−２−ｉ−プロピル−１−ヘキサノール、３−メチル−３−ｉ−プロピル−１−ヘキサノール、４−メチル−２−ｉ−プロピル−１−ヘキサノール、４−メチル−３−ｉ−プロピル−１−ヘキサノール、２−メチル−３−ｉ−プロピル−２−キサノール、３−メチル−３−ｉ−プロピル−２−へキサノール、４−メチル−３−ｉ−プロピル−２−ヘキサノール、２−メチル−３−ｉ−プロピル−３−ヘキサノール、４−メチル−３−ｉ−プロピル−３−ヘキサノール、
【００３４】
２，２，３−トリメチル−１−ヘキサノール、２，２，４−トリメチル−１−ヘキサノール、２，２，５−トリメチル−１−ヘキサノール、２，３，３−トリメチル−１−ヘキサノール、２，４，４−トリメチル−１−ヘキサノール、２，５，５−トリメチル−１−ヘキサノール、３，３，４−トリメチル−１−ヘキサノール、３，３，５−トリメチル−１−ヘキサノール、３，４，４−トリメチル−１−ヘキサノール、３，５，５−トリメチル−１−ヘキサノール、４，５，５−トリメチル−１−ヘキサノール、２，２，３，３−テトラメチル−１−ヘキサノール、２，２，４，４−テトラメチル−１−ヘキサノール、２，２，５，５−テトラメチル−１−ヘキサノール、２，３，４，５−テトラメチル−１−ヘキサノール、
【００３５】
２，２−ジメチル−３−エチル−１−ヘキサノール、２，２−ジメチル−４−エチル−１−ヘキサノール、２，３−ジメチル−２−エチル−１−ヘキサノール、２，３−ジメチル−３−エチル−１−ヘキサノール、２，３−ジメチル−４−エチル−１−ヘキサノール、２，４−ジメチル−２−エチル−１−ヘキサノール、２，４−ジメチル−３−エチル−１−ヘキサノール、２，４−ジメチル−４−エチル−１−ヘキサノール、２，５−ジメチル−２−エチル−１−ヘキサノール、２，５−ジメチル−３−エチル−１−ヘキサノール、２，５−ジメチル−４−エチル−１−ヘキサノール、３，４−ジメチル−２−エチル−１−ヘキサノール、３，４−ジメチル−３−エチル−１−ヘキサノール、３，４−ジメチル−４−エチル−１−ヘキサノール、３，５−ジメチル−２−エチル−１−ヘキサノール、３，５−ジメチル−３−エチル−１−ヘキサノール、３，５−ジメチル−４−エチル−１−ヘキサノール、
【００３６】
２，３，３−トリメチル−２−ヘキサノール、２，３，４−トリメチル−２−ヘキサノール、２，３，５−トリメチル−２−ヘキサノール、２，４，４−トリメチル−２−ヘキサノール、２，４，５−トリメチル−２−ヘキサノール、２，５，５−トリメチル−２−ヘキサノール、２，３，４，５−テトラメチル−２−ヘキサノール、２，３−ジメチル−３−エチル−２−ヘキサノール、２，３−ジメチル−４−エチル−２−ヘキサノール、２，４−ジメチル−３−エチル−２−ヘキサノール、２，４−ジメチル−４−エチル−２−ヘキサノール、２，５−ジメチル−３−エチル−２−ヘキサノール、２，５−ジメチル−４−エチル−２−ヘキサノール、３，３−ジメチル−４−エチル−２−ヘキサノール、４，４−ジメチル−３−エチル−２−ヘキサノール、２，２−ジメチル−３−エチル−３−ヘキサノール、２，２−ジメチル−４−エチル−３−ヘキサノール、２，３−ジメチル−４−エチル−３−ヘキサノール、２，４−ジメチル−３−エチル−３−ヘキサノール、２，５−ジメチル−３−エチル−３−ヘキサノール、２，５−ジメチル−４−エチル−３−ヘキサノール、
【００３７】
２−メチル−１−ヘプタノール、３−メチル−１−ヘプタノール、４−メチル−１−ヘプタノール、５−メチル−１−ヘプタノール、６−メチル−１−ヘプタノール、２−メチル−２−ヘプタノール、３−メチル−２−ヘプタノール、４−メチル−２−ヘプタノール、５−メチル−２−ヘプタノール、６−メチル−２−ヘプタノール、２−メチル−３−ヘプタノール、３−メチル−３−ヘプタノール、４−メチル−３−ヘプタノール、５−メチル−３−ヘプタノール、６−メチル−３−ヘプタノール、２−メチル−４−ヘプタノール、３−メチル−４−ヘプタノール、４−メチル−４−ヘプタノール、２−エチル−１−ヘプタノール、３−エチル−１−ヘプタノール、４−エチル−１−ヘプタノール、５−エチル−１−ヘプタノール、３−エチル−２−ヘプタノール、４−エチル−２−ヘプタノール、５−エチル−２−ヘプタノール、３−エチル−３−ヘプタノール、４−エチル−３−ヘプタノール、５−エチル−３−ヘプタノール、３−エチル−４−ヘプタノール、４−エチル−４−ヘプタノール、
【００３８】
２−プロピル−１−ヘプタノール、３−プロピル−１−ヘプタノール、４−プロピル−１−ヘプタノール、３−プロピル−２−ヘプタノール、４−プロピル−２−ヘプタノール、４−プロピル−３−ヘプタノール、４−プロピル−４−ヘプタノール、２−ｉ−プロピル−１−ヘプタノール、３−ｉ−プロピル−１−ヘプタノール、４−ｉ−プロピル−１−ヘプタノール、３−ｉ−プロピル−２−ヘプタノール、４−ｉ−プロピル−２−ヘプタノール、４−ｉ−プロピル−３−ヘプタノール、４−ｉ−プロピル−４−ヘプタノール、２，２−ジメチル−１−ヘプタノール、３，３−ジメチル−１−ヘプタノール、４，４−ジメチル−１−ヘプタノール、５，５−ジメチル−１−ヘプタノール、６，６−ジメチル−１−ヘプタノール、２，３−ジメチル−１−ヘプタノール、２，４−ジメチル−１−ヘプタノール、２，５−ジメチル−１−ヘプタノール、２，６−ジメチル−１−ヘプタノール、３，４−ジメチル−１−ヘプタノール、３，５−ジメチル−１−ヘプタノール、３，６−ジメチル−１−ヘプタノール、４，５−ジメチル−１−ヘプタノール、４，６−ジメチル−１−ヘプタノール、５，６−ジメチル−１−ヘプタノール、２，３−ジメチル−２−ヘプタノール、２，４−ジメチル−２−ヘプタノール、２，５−ジメチル−２−ヘプタノール、２，６−ジメチル−２−ヘプタノール、３，４−ジメチル−２−ヘプタノール、３，５−ジメチル−２−ヘプタノール、３，６−ジメチル−２−ヘプタノール、４，５−ジメチル−２−ヘプタノール、４，６−ジメチル−２−ヘプタノール、５，６−ジメチル−２−ヘプタノール、２，３−ジメチル−３−ヘプタノール、２，４−ジメチル−３−ヘプタノール、２，５−ジメチル−３−ヘプタノール、２，６−ジメチル−３−ヘプタノール、３，４−ジメチル−３−ヘプタノール、３，５−ジメチル−３−ヘプタノール、３，６−ジメチル−３−ヘプタノール、４，５−ジメチル−３−ヘプタノール、４，６−ジメチル−３−ヘプタノール、５，６−ジメチル−３−ヘプタノール、２，３−ジメチル−４−ヘプタノール、２，４−ジメチル−４−ヘプタノール、２，５−ジメチル−４−ヘプタノール、２，６−ジメチル−４−ヘプタノール、３，４−ジメチル−４−ヘプタノール、３，５−ジメチル−４−ヘプタノール、
【００３９】
２−メチル−２−エチル−１−ヘプタノール、２−メチル−３−エチル−１−ヘプタノール、２−メチル−４−エチル−１−ヘプタノール、２−メチル−５−エチル−１−ヘプタノール、３−メチル−２−エチル−１−ヘプタノール、３−メチル−３−エチル−１−ヘプタノール、３−メチル−４−エチル−１−ヘプタノール、３−メチル−５−エチル−１−ヘプタノール、４−メチル−２−エチル−１−ヘプタノール、４−メチル−３−エチル−１−ヘプタノール、４−メチル−４−エチル−１−ヘプタノール、４−メチル−５−エチル−１−ヘプタノール、５−メチル−２−エチル−１−ヘプタノール、５−メチル−３−エチル−１−ヘプタノール、５−メチル−４−エチル−１−ヘプタノール、５−メチル−５−エチル−１−ヘプタノール、２−メチル−３−エチル−２−ヘプタノール、２−メチル−４−エチル−２−ヘプタノール、２−メチル−５−エチル−２−ヘプタノール、３−メチル−３−エチル−２−ヘプタノール、３−メチル−４−エチル−２−ヘプタノール、３−メチル−５−エチル−２−ヘプタノール、４−メチル−３−エチル−２−ヘプタノール、４−メチル−４−エチル−２−ヘプタノール、４−メチル−５−エチル−２−ヘプタノール、５−メチル−３−エチル−２−ヘプタノール、５−メチル−４−エチル−２−ヘプタノール、５−メチル−５−エチル−２−ヘプタノール、２−メチル−４−エチル−３−ヘプタノール、２−メチル−５−エチル−３−ヘプタノール、３−メチル−４−エチル−３−ヘプタノール、３−メチル−５−エチル−３−ヘプタノール、４−メチル−３−エチル−３−ヘプタノール、４−メチル−４−エチル−３−ヘプタノール、４−メチル−５−エチル−３−ヘプタノール、５−メチル−３−エチル−３−ヘプタノール、５−メチル−４−エチル−３−ヘプタノール、５−メチル−５−エチル−３−ヘプタノール、２−メチル−３−エチル−４−ヘプタノール、２−メチル−４−エチル−４−ヘプタノール、２−メチル−５−エチル−４−ヘプタノール、３−メチル−３−エチル−４−ヘプタノール、３−メチル−４−エチル−４−ヘプタノール、３−メチル−５−エチル−４−ヘプタノール、４−メチル−３−エチル−４−ヘプタノール、４−メチル−５−エチル−４−ヘプタノール、
【００４０】
２，２，３−トリメチル−１−ヘプタノール、２，２，４−トリメチル−１−ヘプタノール、２，２，５−トリメチル−１−ヘプタノール、２，２，６−トリメチル−１−ヘプタノール、２，３，３−トリメチル−１−ヘプタノール、３，３，４−トリメチル−１−ヘプタノール、３，３，５−トリメチル−１−ヘプタノール、３，３，６−トリメチル−１−ヘプタノール、２，４，４−トリメチル−１−ヘプタノール、３，４，４−トリメチル−１−ヘプタノール、４，４，５−トリメチル−１−ヘプタノール、４，４，６−トリメチル−１−ヘプタノール、２，５，５−トリメチル−１−ヘプタノール、３，５，５−トリメチル−１−ヘプタノール、４，５，５−トリメチル−１−ヘプタノール、５，５，６−トリメチル−１−ヘプタノール、２，６，６−トリメチル−１−ヘプタノール、３，６，６−トリメチル−１−ヘプタノール、４，６，６−トリメチル−１−ヘプタノール、５，６，６−トリメチル−１−ヘプタノール、２，３，３−トリメチル−２−ヘプタノール、２，３，４−トリメチル−２−ヘプタノール、２，３，５−トリメチル−２−ヘプタノール、２，３，６−トリメチル−２−ヘプタノール、２，４，−トリメチル−２−ヘプタノール、２，４，５−トリメチル−２−ヘプタノール、２，４，６−トリメチル−２−ヘプタノール、２，５，５−トリメチル−２−ヘプタノール、２，５，６−トリメチル−２−ヘプタノール、２，６，６−トリメチル−２−ヘプタノール、３，３，４−トリメチル−２−ヘプタノール、３，３，５−トリメチル−２−ヘプタノール、３，３，６−トリメチル−２−ヘプタノール、３，４，４−トリメチル−２−ヘプタノール、３，４，５−トリメチル−２−ヘプタノール、３，４，６−トリメチル−２−ヘプタノール、３，５，５−トリメチル−２−ヘプタノール、３，５，６−トリメチル−２−ヘプタノール、３，６，６−トリメチル−２−ヘプタノール、４，４，５−トリメチル−２−ヘプタノール、４，４，６−トリメチル−２−ヘプタノール、４，５，５−トリメチル−２−ヘプタノール、４，５，６−トリメチル−２−ヘプタノール、４，６，６−トリメチル−２−ヘプタノール、５，５，６−トリメチル−２−ヘプタノール、５，６，６−トリメチル−２−ヘプタノール、
【００４１】
２，２，３−トリメチル−３−ヘプタノール、２，２，４−トリメチル−３−ヘプタノール、２，２，５−トリメチル−３−ヘプタノール、２，２，６−トリメチル−３−ヘプタノール、２，３，４−トリメチル−３−ヘプタノール、２，３，５−トリメチル−３−ヘプタノール、２，３，６−トリメチル−３−ヘプタノール、２，４，４−トリメチル−３−ヘプタノール、２，４，５−トリメチル−３−ヘプタノール、２，４，６−トリメチル−３−ヘプタノール、２，５，５−トリメチル−３−ヘプタノール、２，５，６−トリメチル−３−ヘプタノール、２，６，６−トリメチル−３−ヘプタノール、３，４，４−トリメチル−３−ヘプタノール、３，４，５−トリメチル−３−ヘプタノール、３，４，６−トリメチル−３−ヘプタノール、３，５，５−トリメチル−３−ヘプタノール、３，５，６−トリメチル−３−ヘプタノール、３，６，６−トリメチル−３−ヘプタノール、４，４，５−トリメチル−３−ヘプタノール、４，４，６−トリメチル−３−ヘプタノール、５，５，６−トリメチル−３−ヘプタノール、５，６，６−トリメチル−３−ヘプタノール、２，２，３−トリメチル−４−ヘプタノール、２，２，４−トリメチル−４−ヘプタノール、２，２，５−トリメチル−４−ヘプタノール、２，２，６−トリメチル−４−ヘプタノール、２，３，３−トリメチル−４−ヘプタノール、２，３，４−トリメチル−４−ヘプタノール、２，３，５−トリメチル−４−ヘプタノール、２，３，６−トリメチル−４−ヘプタノール、２，４，５−トリメチル−４−ヘプタノール、２，４，６−トリメチル−４−ヘプタノール、２，５，５−トリメチル−４−ヘプタノール、３，３，４−トリメチル−４−ヘプタノール、３，３，５−トリメチル−４−ヘプタノール、
【００４２】
２−メチル−１−オクタノール、３−メチル−１−オクタノール、４−メチル−１−オクタノール、５−メチル−１−オクタノール、６−メチル−１−オクタノール、７−メチル−１−オクタノール、２−メチル−２−オクタノール、３−メチル−２−オクタノール、４−メチル−２−オクタノール、５−メチル−２−オクタノール、６−メチル−２−オクタノール、７−メチル−２−オクタノール、２−メチル−３−オクタノール、３−メチル−３−オクタノール、４−メチル−３−オクタノール、５−メチル−３−オクタノール、６−メチル−３−オクタノール、７−メチル−３−オクタノール、２−メチル−４−オクタノール、３−メチル−４−オクタノール、４−メチル−４−オクタノール、５−メチル−４−オクタノール、６−メチル−４−オクタノール、７−メチル−４−オクタノール、２−エチル−１−オクタノール、３−エチル−１−オクタノール、４−エチル−１−オクタノール、５−エチル−１−オクタノール、６−エチル−１−オクタノール、３−エチル−２−オクタノール、４−エチル−２−オクタノール、５−エチル−２−オクタノール、６−エチル−２−オクタノール、３−エチル−３−オクタノール、４−エチル−３−オクタノール、５−エチル−３−オクタノール、６−エチル−３−オクタノール、３−エチル−４−オクタノール、４−エチル−４−オクタノール、５−エチル−４−オクタノール、６−エチル−４−オクタノール、
【００４３】
２，２−ジメチル−１−オクタノール、２，３−ジメチル−１−オクタノール、２，４−ジメチル−１−オクタノール、２，５−ジメチル−１−オクタノール、２，６−ジメチル−１−オクタノール、２，７−ジメチル−１−オクタノール、３，３−ジメチル−１−オクタノール、３，４−ジメチル−１−オクタノール，３，５−ジメチル−１−オクタノール、３，６−ジメチル−１−オクタノール、３，７−ジメチル−１−オクタノール、４，４−ジメチル−１−オクタノール、４，５−ジメチル−１−オクタノール、４，６−ジメチル−１−オクタノール、４，７−ジメチル−１−オクタノール、５，５−ジメチル−１−オクタノール、５，６−ジメチル−１−オクタノール、５，６−ジメチル−１−オクタノール、５，７−ジメチル−１−オクタノール、６，６−ジメチル−１−オクタノール、６，７−ジメチル−１−オクタノール、７，７−ジメチル−１−オクタノール、２，３−ジメチル−２−オクタノール、２，４−ジメチル−２−オクタノール、２，５−ジメチル−２−オクタノール、２，６−ジメチル−２−オクタノール、２，７−ジメチル−２−オクタノール、３，３−ジメチル−２−オクタノール、３，４−ジメチル−２−オクタノール、３，５−ジメチル−２−オクタノール、３，６−ジメチル−２−オクタノール、３，７−ジメチル−２−オクタノール、４，４−ジメチル−２−オクタノール、４，５−ジメチルー２−オクタノール、４，６−ジメチル−２−オクタノール、４，７−ジメチル−２−オクタノール、５，５−ジメチル−２−オクタノール、５，６−ジメチル−２−オクタノール、５，７−ジメチル−２−オクタノール、６，６−ジメチル−２−オクタノール、６，７−ジメチル−２−オクタノール、７，７−ジメチル−２−オクタノール、
【００４４】
２，２，−ジメチル−３−オクタノール、２，３−ジメチル−３−オクタノール２，４−ジメチル−３−オクタノール、２，５−ジメチル−３−オクタノール、２，６−ジメチル−３−オクタノール、２，７−ジメチル−３−オクタノール、３，４−ジメチル−３−オクタノール、３，５−ジメチル−３−オクタノール、３，６−ジメチル−３−オクタノール、３，７−ジメチル−３−オクタノール、４，４−ジメチル−３−オクタノール、４，５−ジメチル−３−オクタノール、４，６−ジメチル−３−オクタノール、４，７−ジメチル−３−オクタノール、５，５−ジメチル−３−オクタノール、５，６−ジメチル−３−オクタノール、５，７−ジメチル−３−オクタノール、６，６−ジメチル−３−オクタノール、６．７−ジメチル−３−オクタノール、７，７−ジメチル−３−オクタノール、２，２−ジメチル−４−オクタノール、２，３−ジメチル−４−オクタノール、２，４−ジメチル−４−オクタノール、２，５−ジメチル−４−オクタノール、２，６−ジメチル−４−オクタノール、２，７−ジメチル−４−オクタノール、３，３−ジメチル−４−オクタノール、３，４−ジメチル−４−オクタノール、３，５−ジメチル−４−オクタノール、３，６−ジメチル−４−オクタノール、３，７−ジメチル−４−オクタノール、４，５−ジメチル−４−オクタノール、４，６−ジメチル−４−オクタノール、４，７−ジメチル−４−オクタノール、５，５−ジメチル−４−オクタノール、５，６−ジメチル−４−オクタノール、５，７−ジメチル−４−オクタノール、６，６−ジメチル−４−オクタノール、６，７−ジメチル−４−オクタノール、７，７−ジメチル−４−オクタノール、
【００４５】
２−メチル−１−ノナノール、３−メチル−１−ノナノール、４−メチル−１−ノナノール、５−メチル−１−ノナノール、６−メチル−１−ノナノール、７−メチル−１−ノナノール、８−メチル−１−ノナノール、２−メチル−２−ノナノール、３−メチル−２−ノナノール、４−メチル−２−ノナノール、５−メチル−２−ノナノール、６−メチル−２−ノナノール、７−メチル−２−ノナノール、８−メチル−２−ノナノール、２−メチル−３−ノナノール、３−メチル−３−ノナノール、４−メチル−３−ノナノール、５−メチル−３−ノナノール、６−メチル−３−ノナノール、７−メチル−３−ノナノール、８−メチル−３−ノナノール、２−メチル−４−ノナノール、３−メチル−４−ノナノール、４−メチル−４−ノナノール、５−メチル−４−ノナノール、６−メチル−４−ノナノール、７−メチル−４−ノナノール、８−メチル−４−ノナノール、２−メチル−５−ノナノール、３−メチル−５−ノナノール、４−メチル−５−ノナノール、５−メチル−５−ノナノール、シクロヘキサノール、２−メチル−シクロヘキサノール、３−メチル−シクロヘキサノール、４−メチル−シクロヘキサノールなどのアルコールを例示することが出来る。
【００４６】
特に好ましいものは、メタノール、エタノール、１−プロパノール、２−プロパノール、１−ブタノール、２−ブタノール、１−ペンタノール、２−ペンタノール、３−ペンタノール、１−ヘキサノール、２−ヘキサノール、３−ヘキサノール、１−ヘプタノール、２−ヘプタノール、３−ヘプタノール、１−オクタノール、２−オクタノール、３−オクタノール、４−オクタノール、１−ノナノール、２−ノナノール、３−ノナノール、４−ノナノール、１−デカノール、２−デカノール、３−デカノール、４−デカノール、２−メチル−１−プロパノール、２−メチル−２−プロパノール、３−メチル−１−ブタノール、２−メチル−２−ブタノール、４−メチル−２−ペンタノール、２−エチル−１−ブタノール、２−エチルヘキサノール、２，５，５−トリメチルヘキサノール、シクロヘキサノール、２−メチルシクロヘキサノールである。
【００４７】
本発明でエントレーナーとして用いる炭素数２〜１２であるエーテルとしては、ジメチルエーテル、ジエチルエーテル、ビス（２−クロロエチル）エーテル、ジ−ｎ−プロピルエーテル、ジ−ｉ−プロピルエーテル、ジブチルエーテル、ジ−ｎ−アミルエーテル、ジイソアミルエーテル、ジ−ｉ−ブチルエーテル、ｎ−ヘキシルエーテル、メチルフェニルエーテル、エチルフェニルエーテル、ｎ−ブチルフェニルエーテル、アミルフェニルエーテル、エチルベンジルエーテル、１，４−ジオキサン、トリオキサン、フラン、テトラヒドロフラン、２−メチルフラン、テトラヒドロピラン、ジエチルアセタールなどを例示することが出来る。
【００４８】
本発明でエントレーナーとして用いる炭素数３〜９であるケトンとしては、アセトン、メチルエチルケトン、メチル−ｎ−プロピルケトン、メチル−ｎ−ブチルケトン、メチル−ｉ−ブチルケトン、メチル−ｎ−アミルケトン、メチル−ｎ−ヘキシルケトン、ジエチルケトン、ジ−ｎ−プロピルケトン、ジ−ｉ−ブチルケトン、ホロン、イソホロン、シクロヘキサノン、ｏ−メチルシクロヘキサノン、ｍ−メチルシクロヘキサノン、ｐ−メチルシクロヘキサノン、アセトフェノンなどを例示することが出来る。
【００４９】
また必要に応じて本発明の効果を損なわない範囲で造核剤以外の添加剤、例えば酸化防止剤、光安定剤、重金属不活性化剤、防曇剤、帯電防止剤、滑剤、有機充填剤、顔料等をポリオレフィン樹脂組成物に加えることが出来る。また本発明の効果を損なわない範囲で造核剤以外の添加剤を発明の臨界または超臨界二酸化炭素による造核剤の含浸時に反応器内に共存させて添加しても良く、また本発明の実施前に予め添加する、または本発明の実施後に添加することが出来る。
【００５０】
本発明のポリオレフィン樹脂組成物は射出成形法、押出成形法、ブロー成形法、圧縮(プレス)成形法、射出圧縮成形法などの公知の各種成形法により目的とする成形品の製造に供される。得られた成形品は透明性や剛性に優れているので種々の用途に幅広く使用出来る。
【００５１】
【実施例】
次に実施例により本発明をさらに具体的に説明するが、本発明はこれらの実施例に限定されるものではない。実施例および比較例で用いた各物性値の測定方法を以下に示す。
【００５２】
（ｉ）平均の球晶サイズ（光散乱）（単位：μｍ）
測定装置としてイストプラニング株式会社製レーザー小角光散乱装置SALS-100Sを、光源としてHe−Neレーザービーム（出力2mW、発振波長632.8nm）を用い、R.S.Stein, M.B.Rhodes, Journal of Applied Physics, Volume 31,p.1873(1960)に記載の方法に準じて測定を行った。
（ii）結晶化度χ（単位：重量％）
結晶化度は密度ｄを測定し、以下の式を用いて求めた。
χ＝１００［０．９４５（ｄ−０．８５４）］／（０．０９１ｄ）
（iii）ヘイズ（単位：％）
東京電色株式会社製AUTOMATIC HAZE METER MODEL TC-H3DPを用い、JIS K 7105に準じて測定した。尚、測定時、試料の両表面に流動パラフィンを塗布し測定したものを内部ヘイズとし、未塗布のものの測定値をヘイズとした。
【００５３】
実施例１
槽内温度測定用鞘管を有する内容積３００ｍＬのステンレス製オートクレーブに、室温下、ポリオレフィンとしてイソタクチックポリプロピレン（ＭＦＲ＝１２．３ｄｇ／ｍｉｎ）のパウダー（球状顆粒：平均粒径１１８０μｍ、嵩密度０．４３ｇ／ｍＬ）３５ｇ、造核剤として1・3,2・4-ビス（p-メチルベンジリデン）ソルビトール０．１７５ｇを加えた後、二酸化炭素で１ＭＰａ（ゲージ圧、以下特に断らない限りゲージ圧を示す）まで加圧し、０．１ＭＰａまで落圧した。同様に二酸化炭素で加圧、落圧を計４回繰り返すことによりオートクレーブ内を二酸化炭素で置換した。オートクレーブを１３５℃まで昇温（加熱装置：ＣＨＩＮＯ製Ｍｏｄｅｌ  ＳＵ）し、５０℃に加熱保温された二酸化炭素をオートクレーブ内の圧力が１５ＭＰａとなるまで供給し、常に１５ＭＰａとなるよう制御した。オートクレーブへの二酸化炭素の供給およびオートクレーブ内の圧力制御はイスコポンプコントローラー（ＩＳＣＯ  ＳＥＲＩＥＳ Ｄ）を付帯する日本ベル製シリンジポンプを用いた。オートクレーブ内が１５ＭＰａとなった時点から２時間、圧力１５ＭＰａ、温度１３０〜１４０℃の範囲で保持した。超臨界二酸化炭素の体積と使用したポリプロピレンの見掛け体積の比は約２．７であった。２時間後、オートクレーブを冷却し（水冷）６０℃以下になった時点で、系内の二酸化炭素を排出した。排出に際してオートクレーブ内のポリプロピレンパウダーが、排出される二酸化炭素に同伴され排出されることを防止するため、ゆっくりと二酸化炭素の排出を行った（約５分）。
その後、オートクレーブより造核剤が含浸されたポリプロピレンパウダーを回収した。該パウダー１００重量部に対しテトラキス−[メチレン−3−（３’，５’−ジ−ｔ−ブチル−４’−ヒドロキシフェニル）プロピオネート]メタン０．１０重量部、ステアリン酸カルシウム０．１０重量部を加えた後、メルトインデクサーにて溶融しストランドを得た（２３０℃で５分加熱後、荷重２１．１８Ｎでストランド作製）。ストランドはペレット状に裁断した。得られたペレットをプレス成形し、プレスシートを得た（厚み３４０μｍ）。プレス成形は、鏡面仕上げされたステンレス製板（厚み１．８ｍｍ、縦２０ｃｍ、横１５ｃｍ）を金型とし、スペーサーにステンレス製板（厚み０．３ｍｍ、縦２０ｃｍ、横１５ｃｍ、板中央部に縦１５ｃｍ、横１０ｃｍの開口部を有する）を用い、２５０℃で１分間余熱、２５０℃、１０ＭＰａで５分間加熱、３０℃、１０ＭＰａで３分間冷却の条件で行った。得られたシートの結晶化度χは６５．０重量％、平均の球晶サイズは１２．３μｍ、ヘイズ８．８％、内部ヘイズ８．１％であった。
【００５４】
実施例２
実施例１において超臨界二酸化炭素にエントレーナーとして１−プロパノール１ｍＬを添加した以外は実施例１に準じてプレスシートを得た。超臨界二酸化炭素に対する１−プロパノールの添加量は０．３７容積％であった。得られたシートの厚みは３７０μｍ、結晶化度χは６５．０重量％、平均の球晶サイズは７．２μｍ、ヘイズ６．９％、内部ヘイズ５．４％であった。
【００５５】
比較例１
イソタクチックポリプロピレン（ＭＦＲ＝１２．３ｄｇ／ｍｉｎ）のパウダー（球状顆粒：平均粒径１１８０μｍ、嵩密度０．４３ｇ／ｍＬ）３５ｇ、造核剤などの添加剤として1・3,2・4-ビス（p-メチルベンジリデン）ソルビトール０．１７５ｇ、テトラキス−[メチレン−3−（３’，５’−ジ−ｔ−ブチル−４’−ヒドロキシフェニル）プロピオネート]メタン０．０３５ｇ、ステアリン酸カルシウム０．０３５ｇを混合し、メルトインデクサーにて溶融しストランドを得た（２３０℃で５分加熱後、荷重２１．１８Ｎでストランド作製）。ストランドはペレット状に裁断した。得られたペレットをプレス成形し、プレスシートを得た（厚み３５０μｍ）。プレス成形は、鏡面仕上げされたステンレス製板（厚み１．８ｍｍ、縦２０ｃｍ、横１５ｃｍ）を金型とし、スペーサーにステンレス製板（厚み０．３ｍｍ、縦２０ｃｍ、横１５ｃｍ、板中央部に縦１５ｃｍ、横１０ｃｍの開口部を有する）を用い、２５０℃で１分間余熱、２５０℃、１０ＭＰａで５分間加熱、３０℃、１０ＭＰａで３分間冷却の条件で行った。得られたシートの結晶化度χは６２．８重量％、平均の球晶サイズは１４．８μｍ、ヘイズ１０．４％、内部ヘイズ９．５％であった。
【００５６】
【発明の効果】
本発明のポリオレフィン樹脂組成物の製造方法によれば、ポリオレフィンの有する特性を何ら阻害することなく、透明性や剛性に優れた成形品を与えるポリオレフィン樹脂組成物が得られる。